Композиция для получения огнестойкого антикоррозионного теплоизоляционного покрытия и способ ее приготовления (варианты)
COMPOSITION FOR PRODUCING A FIRE-RESISTANT ANTI-CORROSIVE HEAT INSULATION COATING AND METHOD FOR THE PRODUCTION THEREOF (VARIANTS)

Описание изобретения
Изобретение относится к области получения покрытий, обладающих высокими огне-, хим-, тепло-, атмосферостойкостью, ударной прочностью, водонепроницаемостью, и может быть использована для защиты трубопроводов систем теплоснабжения и воздуховодов систем воздушного отопления и вентиляции, для отделки огнестойких промышленных конструкций, корпусов морских и речных судов.
7
Известна композиция для получения термозащитной краски с использованием керамических и корундовых микросфер, связующего, пигмента для защиты от коррозии и теплопотерь газопроводов, инженерных коммуникаций, имеющих температурный градиент (см. патент RU №2245350 С1, МПК C09D 5/08, 1/04 (2005). Однако керамические микросферы обладают низкой прочностью, вследствие чего используется сложная технология нанесения покрытия.
Известна эпоксидная композиция для получения теплоизоляционного покрытия, применяемого в коммунальном хозяйстве, с использованием полых стеклянных микросфер (см. патент RU №2009143210 А, МПК В29С 67/20 (2006.01), 2011), аминного отвердителя и глицидилового эфира кислот фосфора. Однако данная композиция не обеспечивает необходимый комплекс свойств покрытия по всему его объему. Данное покрытие имеет градиентное изменение свойств по толщине, обусловленное тем, что стеклянные микросферы в процессе отверждения эпоксидного покрытия мигрируют к поверхности покрытия вследствие плохой совместимости с компонентами эпоксидной композиции. Покрытие, получаемое на основе данной композиции, не обладает достаточными теплоизоляционными свойствами, т.к. ее теплопроводность недостаточно низкая.
Известна композиция для получения теплогидроизоляционных покрытий трубопроводов, включающая эпоксидное связующее, отвердитель - полиэтиленполиамин (ПЭПА), стеклянные микросферы диаметром 200-300 микрон и пластификатор полиизобутилен (см. патент RU №93052300 А, МПК С04В 26/14 (1995.01) С04В 26/14 (1995.01) С04В 14/24 (1995.01) С04В 24/12 (1995.01) C09D 163/00 (1995.01), 1996). Данная композиция имеет высокие теплоизоляционные свойства, водонепроницаемость, однако данная композиция не удовлетворяет свойствам пожаробезопасности, имеет недостаточную адгезию к стальным трубам. Покрытие имеет градиентное изменение свойств по толщине, обусловленное тем, что микросферы в процессе отверждения мигрируют к поверхности покрытия вследствие плохой совместимости с компонентами.
3
Известна композиция для получения антикоррозионного теплоизоляционного покрытия для трубопроводов, включающая эпоксидную смолу, отвердитель, смесь полых микросфер размером от 10 до 500 мкм и насыпной плотностью от 650 до 50 кг/м, выбранных из группы, включающей полые стеклянные, полые керамические, полые полимерные микросферы и вспомогательные добавки (пластификаторы, катализаторы и пр.) (см. патент RU №2301241 С2, МПК C09D 163/00 (2006.01) C09D 5/08 (2006.01) C09D 5/18 (2006.01) C08K 7/22 (2006.01), 2007). Известная композиция обладает хорошими физико-механическими свойствами, однако не обладает достаточной эластичностью и атмосферостойкостью, что приводит к появлению трещин и отслаиванию покрытия при знакопеременных температурах. Недостатком покрытия является также невысокая огнестойкость. Покрытие, включающие полые микросферы, имеет градиентное изменение свойств, обусловленное тем, что микросферы в процессе отверждения мигрируют к поверхности покрытия вследствие плохой совместимости с компонентами.
7
Известна самозатухающая полимерная композиция, включающая эпоксидную смолу, отвердитель олигоамидоамин, аммоний фосфорнокислый, порошок отвержденной фенолформальдегидной смолы и полые стеклянные микросферы (см. патент RU 2220990 С2, МПК C08L 63/00, C08K 13/02//(C08L 63/00, 61:10, 77:06), (C08K 13/02, 5:32, 7:20), 2004). Однако данная композиция не предназначена для получения покрытия, а используется для заполнения участков сотовых конструкций в авиационной технике. Полимерный материал, включающий полые стеклянные микросферы, имеет градиентное изменение свойств, обусловленное тем, что стеклянные микросферы в процессе отверждения мигрируют к поверхности полимерного материала вследствие плохой совместимости с компонентами.
Известна композиция для получения энергосберегающего покрытия с использованием полых керамических или стеклянных микросфер (см. патент RU 2522008 С1, МПК C09D 163/02 (2006.01), 2012), включающая эпоксидную смолу ЭД-20, отвердитель на основе алифатических аминов (ДЭТА), полые стеклянные или керамические микросферы фракции 40-120 мкм, реакционноспособный каучук СКН-30КТРА (низкомолекулярный сополимер бутадиена с нитрилом акриловой кислоты, содержащий концевые карбоксильные группы) и слюду мусковит. Однако покрытие на основе данной композиции имеет градиентный состав по толщине, обусловленное тем, что стеклянные микросферы в процессе отверждения мигрируют к поверхности покрытия вследствие плохой совместимости с компонентами, что приводит к градиентному изменению свойств и не обеспечивает высокий комплекс свойств к предъявляемому покрытию по объему.
Наиболее близкой по технической сущности является композиция для получения теплоизоляционного покрытия, включающая эпоксидную смолу, отвердитель, смесь полых микросфер размером от 10 до 500 мкм и вспомогательные добавки (см. патент RU №2301241 С2, МПК C09D 163/00 (2006.01) C09D 5/08 (2006.01) C09D 5/18 (2006.01) C08K 7/22 (2006.01), 2005). Композиция обладает хорошими физико-механическими и теплоизоляционными свойствами, однако не обладает достаточной эластичностью и атмосферостойкостью, что приводит к появлению трещин и отслаиванию покрытия при знакопеременных температурах. Недостатком покрытия является также невысокая огнестойкость и градиент изменения физико-механических свойств по толщине покрытия.
Преимуществом полимерных композиций, имеющих в составе стеклянные полые микросферы являются, снижение плотности, высокая абразивная стойкость, низкая усадка, низкий коэффициент расширения. Однако все известные (см. выше) эпоксидные покрытия, в состав которых включены стеклянные микросферы, при отверждении имеют градиентное изменение свойств, обусловленное тем, что стеклянные микросферы в процессе отверждения мигрируют к поверхности покрытия вследствие плохой совместимости с компонентами, низкой межфазной связью между стеклянными сферами и органическими компонентами полимерной композиции.
Технической задачей заявленной группы изобретения является получение многофункционального покрытия, выполняющего одновременно функции огнестойкого, атмосферостойкого, теплоизоляционного покрытия, повышенной коррозионной стойкостью в различных агрессивных средах, не имеющее градиента изменения физико-механических свойств по толщине покрытия.
3
Поставленная техническая задача достигается тем, что композиция для покрытия, включающая эпоксидную смолу, отвердитель, полые микросферы и целевую добавку, содержит в качестве микросфер смесь модифицированных полых стеклянных борсиликатных микросфер, различающихся между собой по размерам с соотношением, обеспечивающем минимальный объем свободного пространства между микросферами, а именно с насыпной плотностью навески полых стеклянных микросфер в пределах от 0,20 до 0,43 г/см. За счет этого достигается повышение прочности покрытия, уменьшение эффекта возникновения градиента свойств и количества микросфер в покрытии. При этом модифицирование поверхности полых стеклянных микросфер заключается в предварительной обработке (аппретировании) смесью кремнийсодержащих веществ, включающей наноразмерный диоксид кремния, полученной путем химической деструкции силоксановых эластомеров. За счет модифицирования достигается повышение сцепления борсиликатных микросфер с компонентами полимерной композиции в молекулярных слоях, и, как следствие, уменьшение эффекта возникновения градиента количества микросфер в покрытии. Дополнительно полимерная композиция содержит в качестве многофункциональной добавки, повышающей эластичность и снижающей горючесть полимера, фосфорилированный продукт амидолиза пенополиуретана, полученный с использованием микроволнового излучения.
Осуществление изобретения
Композиция для получения огнестойкого, антикоррозионного, теплоизоляционного покрытия по настоящему патенту включает в себя эпоксидную смолу в качестве связующего, отвердитель, полые стеклянные микросферы и целевую многофункциональную добавку в следующем соотношении
Соотношение компонентов в полимерной композиции (мас. ч.):
Примеры конкретного выполнения приведены в таблицах 1-3.
Могут быть использованы полые боросиликатные микросферы ПСМ-МШ ТУ 23.19.22-001-39520448-2019, сферы 3М™ Полые стеклянные микросферы серии VS или серии HGS.
3
В композиции соотношение стеклянных полых микросфер различного диаметра варьируется в зависимости от диаметра вводимых в композицию стеклянных микросфер и рассчитывается таким образом, чтобы объем свободного пространства между микросферами был наименьшим, что обусловливает высокие теплозащитные свойства, а также высокую коррозионную стойкость (фиг. 1). Критерием для оптимального соотношения сфер в композиции является подбор значения насыпной плотности навески стеклянных полых микросфер, которое в соответствии с настоящим изобретением должно попадать в диапазон от 0,20 до 0,43 г/см. Например, соотношение масс. ч. соотношение 1:4 для диаметров 60:15 мкм.
2
3
По данному изобретению для предварительной обработки полых стеклянных микросфер используется смесь кремнийсодержащих веществ, наполненная наноразмерным диоксидом кремния, полученная путем химической деструкции силоксановых эластомеров (см. Садыков Р.А., Бескровный Д.В., Рахматуллина А.П., Войлошников В.М. / Исследование деструкции отходов силоксановых резин и свойств полученных деструктатов // Вестник Технологического университета. 2016. Т. 19. №21. С. 45-48.). Органическая часть получаемой таким образом смеси состоит из олигодиметилсилоксана и олигоэтоксисилокеана в количестве 61-82% мас., неорганическая часть (SiO:CaCO=50:10) в количестве 39-18% мас. (фракционный состав неорганической части: 1-2 нм (17%), 6-8 нм (18%), 70-90 нм (15%). Аппретирование полых стеклянных борсиликатных микросфер проводят, как указано в Примере 1.
По данному изобретению в качестве целевой многофункциональной добавки могут быть использованы традиционные для отрасли пластификаторы, пигменты и пр. целевые добавки для усиления тех или иных свойств покрытия.
Также, по данному изобретению в качестве целевой многофункциональной добавки, для повышения эластичности и снижения горючести композиции, можно использовать фосфорилированный продукт амидолиза пенополиуретана, полученный с использованием микроволнового излучения по примеру 2.
В качестве отвердителя могут быть использованы алифатические и ароматические отвердители аминного и аминофенольного типа (ПЭПА, АФ-2 и др.), полиамидные отвердители (Л-18, ПО-300 и др.) олигоамидоамины.
Композиция приготовляется из навесок описанных выше компонентов в замкнутой емкости путем объемного смешивания.
Вначале тщательно перемешивают связующее (эпоксидную смолу) с целевой многофункциональной добавкой. Затем в композицию добавляют смесь модифицированных полых микросфер и также тщательно перемешивают. Далее вводят отвердитель. Полученную композицию тщательно перемешивают.
Полученная композиция пригодна для холодного отверждения. Для получения покрытия композицию наносят на предварительно подготовленную поверхность. Отверждение покрытия проводится без подвода тепла в течение 24-48 часов.
В таблицах 1-3 предоставлены примеры составов композиций по изобретению и основные свойства покрытий. Если композиция содержит какие-либо другие вспомогательные вещества, то их вводят или совместно с микросферами, или после, но до введения отверждающих добавок.
Адгезию к различным поверхностям определяли по ГОСТ 15140-78.
Стойкость покрытий к действию агрессивных сред определяли по ГОСТ 9.403-80.
Ударную вязкость определяли по ГОСТ 19109-2017
Водопроницаемость определяли по ГОСТ 28593-90
Прочность на изгиб определяли по ГОСТ 4648-2014
Горючесть определяли по ГОСТ 12.1.044-89.
Коэффициент коррозионной стойкости определяли по ГОСТ 6992-68
Время высыхания до степени 3 определяли по ГОСТ 19007-73.
Характеристики исходных компонентов.
Эпоксидная смола ЭД-20 - ГОСТ 10587-84
Отвердитель на основе алифатических аминов - ПЭПА - ТУ 6-02-594-80.
Отвердитель аминофенольный АФ-2 ТУ 2494-511-00203521-94.
Отвердитель Л-18 (аддукт полиаминов с кислотами растительных масел) ТУ 6-06-1123-98
Полые стеклянные микросферы марки ПСМ-МШ ТУ 23.19.22-001-39520448-2019
Пример 1.
В аппарат с роторной мешалкой загружают полые стеклянные микросферы. В установленную над мешалкой емкость подается смесь кремнийсодержащих органических веществ, полученная путем химической деструкции силоксановых эластомеров, наполненная наноразмерным диоксидом кремния, которая проходя через трубопровод, поступает на форсунки и подается в аппарат аппретирования в количестве 2-5% по отношению к массе полых стеклянных микросфер.
Скорость вращения роторов составляет 25 об/мин. По истечении 1 часа, включается обогрев с целью удаления легколетучих компонентов, содержащихся в деструктате силоксановой резины. Температура постепенно повышается до 130°С, процесс длится около 2-3 часов. Далее смесь охлаждают, после чего она проходит механический процесс удаления загрязнений и различных включений на вибросите.
Пример 2.
В реактор из кварцевого стекла, снабженный перемешивающим устройством, помещают измельченные отходы пенополиуретана, е-капролоктам в соотношении (мас. ч.) 1:4. Получение продукта ведут при воздействии излучения СВЧ мощностью 350-450 Вт в течение 10-15 мин. Полученный смолообразный продукт фосфорилировали по реакции Кабачника-Филдса (см. Черкасов Р.А. Реакция Кабачника-Филдса: синтетический потенциал и проблема механизма / Р.А. Черкасов, В.И. Галкин/ Успехи химии, 1998, 992, 940-968.). Продукт охарактеризован методами ИК-спектрскопии и элементного анализа. Содержание фосфора - 5%, содержание азота - 6%.
Примеры 3-9.
Составы композиций по изобретению, содержащие в качестве отвердителя аминофенольный отвердитель АФ-2, приведены в таблице 1.
Примеры 10-14
Составы композиций по изобретению, содержащие в качестве отвердителя алкиламинный отвердитель ПЭПА, приведены в таблице 2.
Примеры 15-20
Составы композиций по изобретению, содержащие в качестве отвердителя смесь алкиламинного отвердителя ПЭПА и амидного отвердителя Л-18, приведены в таблице 3.
Таким образом, полимерные эпоксидные покрытия, получаемые из композиции по изобретению, обладают высокими эксплуатационными свойствами, совмещая одновременно высокие теплоизоляционные свойства, огнезащитные свойства, антикоррозионные свойства, прочность на изгиб и ударную вязкость.